(57)【要約】【課題】カバーの成形効率に優れ、打出方向の指標として良好に利用可能である明瞭な色の境界線が設けられ、しかもファッション性や視認性にも優れるゴルフボールを提供する。【解決手段】ゴルフボール１０のコア１２の最外層２２は、ゴム組成物から形成された互いに異なる色調の２つの半球部２４、２６を有し、且つ半球部２４、２６同士の境界が色の境界線として、コア１２の最外層２２の大円に沿って設けられる。半球部２４、２６の少なくとも一方は、蛍光着色剤又は光輝剤を含む。カバー１４は、透明又は半透明の熱可塑性樹脂組成物から形成される。カバー１４の少なくとも１層は、蛍光増白剤、蛍光着色剤、光輝剤の少なくとも１つを含む。【選択図】図１
2017118950.tif 000002
【特許請求の範囲】
【請求項１】
少なくとも１層を有するコアと、少なくとも１層を有するカバーとを具備するゴルフボールにおいて、
前記コアの最外層は、ゴム組成物から形成された互いに異なる色調の２つの半球部を有し、且つ前記半球部同士の境界が色の境界線として、該コアの最外層の大円に沿って設けられ、
前記半球部の少なくとも一方は、蛍光着色剤又は光輝剤を含み、
前記カバーは、透明又は半透明の熱可塑性樹脂組成物から形成され、
前記カバーの少なくとも１層は、蛍光増白剤、蛍光着色剤、光輝剤の少なくとも１つを含むことを特徴とするゴルフボール。
【請求項２】
請求項１記載のゴルフボールにおいて、
前記半球部の少なくとも一方は、前記ゴム組成物の基材ゴムを１００重量部としたとき、０．５〜５．０重量部となる配合量で蛍光顔料を含み、
前記カバーの少なくとも１層は、前記熱可塑性樹脂組成物の基材樹脂を１００重量部としたとき、０．００１〜３．０重量部となる配合量で蛍光増白剤又は蛍光染料を含むことを特徴とするゴルフボール。
【請求項３】
請求項１又は２記載のゴルフボールにおいて、
前記カバーの少なくとも１層は、ガラスフレーク又は二酸化ケイ素が、金属又は金属酸化物で被覆された光輝剤を含み、該光輝剤の配合量が前記熱可塑性樹脂組成物の基材樹脂を１００重量部としたとき、０．０５〜５．０重量部であることを特徴とするゴルフボール。
【請求項４】
請求項１〜３のいずれか１項に記載のゴルフボールにおいて、
前記カバーが内層及び外層からなる２層であり、該内層に光輝剤が含まれ、該外層に蛍光染料が含まれていることを特徴とするゴルフボール。
【請求項５】
請求項４記載のゴルフボールにおいて、
前記カバーの外層に黄色の蛍光染料が含まれていることを特徴とするゴルフボール。
【発明の詳細な説明】
【技術分野】
【０００１】
本発明は、外観の色調が独特で、ファッション性が高く、またカラーバリエーションに優れるとともに、視認性も良好であるゴルフボールに関する。
【背景技術】
【０００２】
ゴルフボールの外観の色調は、白色のみの単色から構成されることが通常であったが、最近では、この白色に代えて、黄色、オレンジ色、ピンク色、赤色、青色等の蛍光色の色調からなるボールが市販されている。これら蛍光色のボールは、白色のボールよりもファッション性が向上されており、また、ゴルフ場での使用時に、例えば、プレーヤーが遠くからでもボールの飛行方向や落下地点を判断し易くすることが可能である。さらに、プレーヤーの視神経に対して色が作用することにより、打球時にプレーヤーが心理的に集中したり、落ち着いたりし易くなる等、心理面への有効性も確認されている。
【０００３】
上記したような理由から、ファッションを重視する女性、視力の落ちている高齢者、心理面への効果を実感し得る者等にとっては、蛍光色のボールが好まれてはいるが、使用者層はまだ限られている。
【０００４】
そこで、さらなる使用者層の拡大を図るべく、ゴルフボールの外観の色調を異なる２色とし、且つこれらの色の境界線をゴルフボールの大円（赤道線）に沿って設けたツートンカラーとすることが試みられている。この場合、例えば、プレーヤーがティーショット又はパッティングを行う時に、打出方向の指標として色の境界線を利用して構えられるようにゴルフボールを置くことで、ゴルフボールを目標方向に打出し易くすることができる。
【０００５】
ツートンカラーのゴルフボールは、通常、特許文献１に示されるように、ゴルフボールのコアを被覆するカバーをツートンカラーとすることで作製される。このようなカバーは、互いに異なる色調に着色した熱可塑性樹脂からなる２つの半球殻を互いに加熱加圧成形することで形成される。
【先行技術文献】
【特許文献】
【０００６】
【特許文献１】特開昭６３−０３８４７６号公報
【発明の概要】
【発明が解決しようとする課題】
【０００７】
上記したようにツートンカラーのカバーを得る場合、色調の異なる２つの半球殻を予め得て、該半球殻の各々を成形型に対して正確に位置決めした状態で加熱加圧成形する必要がある。従って、これらの工程を経る分、ツートンカラーのカバーの成形効率は、射出成形によって得られる単色のカバー等の成形効率に比べて大幅に低くなってしまう。
【０００８】
また、ツートンカラーのカバーでは、成形型に対する半球殻の位置決めに高い精度が求められ、該位置決めが正確に行われなかった場合、色の境界線が不明瞭になる懸念がある。不明瞭となった色の境界線は、打出方向の指標として利用することが困難になってしまう。
【０００９】
本発明は上記した問題を解決するためになされたもので、カバーの成形効率に優れ、打出方向の指標として良好に利用可能である明瞭な色の境界線が容易に設けられ、しかもファッション性や視認性にも優れるゴルフボールを提供することを目的とする。
【課題を解決するための手段】
【００１０】
前記の目的を達成するために、本発明は、少なくとも１層を有するコアと、少なくとも１層を有するカバーとを具備するゴルフボールにおいて、前記コアの最外層は、ゴム組成物から形成された互いに異なる色調の２つの半球部を有し、且つ前記半球部同士の境界が色の境界線として、該コアの最外層の大円に沿って設けられ、前記半球部の少なくとも一方は、蛍光着色剤又は光輝剤を含み、前記カバーは、透明又は半透明の熱可塑性樹脂組成物から形成され、前記カバーの少なくとも１層は、蛍光増白剤、蛍光着色剤、光輝剤のいずれかを含むことを特徴とする。
【００１１】
このゴルフボールでは、コアを被覆するカバーが透明又は半透明であるため、該カバーを介したコアの最外層の色調がゴルフボールの外観の色調として視認される。つまり、ゴルフボールの外観の色調を、コアの最外層が有する２つの半球部の色調に応じて設定することができる。また、コアの最外層の大円に沿って形成される半球部同士の境界をゴルフボールの色の境界線とすることができる。なお、ここでの大円は、割平面が球の中心を通るときの交円のことをいい、ゴルフボールのいわゆる赤道線等は大円に含まれる。
【００１２】
従って、カバーに色の境界線を設ける必要がないため、加熱加圧成形によらず、射出成形等によって容易且つ効率的にカバーを得ることができる。また、ゴム組成物からなる半球部同士の境界であるゴルフボールの色の境界線は、高度な位置合わせ等の煩雑な工程を経なくても容易且つ明瞭に設けることができる。
【００１３】
さらに、半球部の少なくとも一方が蛍光着色剤又は光輝剤を含み、カバーの少なくとも１層が蛍光増白剤、蛍光着色剤、光輝剤のいずれかを含むため、ゴルフボールのファッション性や視認性を良好に向上させることができる。また、カバーを介して視認されるコアの最外層の色調として、透明又は半透明のカバーの色調によっても、ゴルフボールの外観の色調を調整することができる。これによって、ゴルフボールの外観の色調に一層豊かなカラーバリエーションが与えられる。
【００１４】
以上から、本願発明によれば、カバーの成形効率に優れ、打出方向の指標として良好に利用可能である明瞭な色の境界線が容易に設けられ、しかもファッション性や視認性にも優れるゴルフボールが提供される。
【００１５】
上記のゴルフボールにおいて、前記半球部の少なくとも一方は、前記ゴム組成物の基材ゴムを１００重量部としたとき、０．５〜５．０重量部となる配合量で蛍光顔料を含み、前記カバーの少なくとも１層は、前記熱可塑性樹脂組成物の基材樹脂を１００重量部としたとき、０．００１〜３．０重量部となる配合量で蛍光増白剤又は蛍光染料を含むことが好ましい。この場合、蛍光剤によってゴルフボールの外観の色調が鮮明になるため、ファッション性が向上するとともに、プレーヤーがゴルフボールを目視にて認識することが一層容易になる。
【００１６】
上記のゴルフボールにおいて、前記カバーの少なくとも１層は、ガラスフレーク又は二酸化ケイ素が、金属又は金属酸化物で被覆された光輝剤を含み、該光輝剤の配合量が前記熱可塑性樹脂組成物の基材樹脂を１００重量部としたとき、０．０５〜５．０重量部であることが好ましい。この場合、光輝剤が日光等の光を良好に反射するようになるため、ファッション性や視認性の更なる向上を図ることができる。
【００１７】
上記のゴルフボールにおいて、前記カバーが内層及び外層からなる２層であり、該内層に光輝剤が含まれ、該外層に蛍光染料が含まれていることが好ましい。この場合、光輝剤及び蛍光染料の両方によって効果的にゴルフボールのファッション性や視認性を向上させることができる。
【００１８】
上記のゴルフボールにおいて、前記カバーの外層に黄色の蛍光染料が含まれていることが好ましい。この場合、例えば、冬季に枯れた芝生とゴルフボールとを区別し易くすることや、霧や雨等の天候下においてゴルフボールを目視し易くすることに特に有効である。
【発明の効果】
【００１９】
本発明によれば、透明又は半透明のカバーを介したコアの最外層の色調がゴルフボールの外観の色調として視認される。コアの最外層は、ゴム組成物から形成された互いに異なる色調の２つの半球部を有する。このため、半球部同士の境界が色の境界線として、コアの最外層の大円に沿って明瞭に設けられる。すなわち、このゴルフボールでは、射出成形等によって効率的にカバーを得ることができる。また、打出方向の指標として良好に利用可能である明瞭な色の境界線を容易に設けることができる。
【００２０】
さらに、このゴルフボールでは、半球部の少なくとも一方が蛍光着色剤又は光輝剤を含み、カバーの少なくとも１層が蛍光増白剤、蛍光着色剤、光輝剤のいずれかを含むため、ファッション性、視認性、カラーバリエーションにも優れる。
【図面の簡単な説明】
【００２１】
【図１】本発明の実施形態に係るゴルフボールの概略部分断面図である。
【図２】実施例１〜７のゴルフボールにおける各コアの原材料及びその配合量を表す図表である。
【図３】実施例１〜７のゴルフボールにおけるカバーの原材料及びその配合量と、比較例１、２のゴルフボールにおけるカバーの色調を表す図表である。
【図４】実施例１〜７及び比較例１、２のゴルフボールにおける外観の色調と、ファッショナブル性、視認性、アドレス時の構え易さ、ストロークのし易さの評価結果を表す図表である。
【発明を実施するための形態】
【００２２】
以下、本発明に係るゴルフボールにつき好適な実施の形態を挙げ、添付の図面を参照して詳細に説明する。
【００２３】
図１は、本実施形態に係るゴルフボール１０の概略部分断面図である。図１に示すように、ゴルフボール１０は、コア１２と、該コア１２を被覆するカバー１４とを具備する。
【００２４】
コア１２は、天然ゴム又は合成ゴム等のゴム組成物から形成され、内層コア２０と外層コア２２との２層を有する。ゴム組成物の好適な例としては、ポリブタジエンゴムを基材ゴムとし、α、β−不飽和カルボン酸金属塩であるアクリル酸亜鉛、有機過酸化物であるジクミルパーオキサイド、充填材である酸化亜鉛等を配合したゴム組成物が挙げられる。なお、内層コア２０及び外層コア２２は、互いに同じゴム組成物から形成されても、互いに異なるゴム組成物から形成されてもよい。
【００２５】
内層コア２０は、球状であり、外層コア２２に被覆されている。すなわち、この場合、外層コア２２がコア１２の最外層である。外層コア２２は、中空の半球状に形成された第１半球部２４及び第２半球部２６を有し、該第１半球部２４及び第２半球部２６の各々が内層コア２０を被覆した状態で球状をなす。また、第１半球部２４及び第２半球部２６の少なくとも一方は、上記のゴム組成物に、所望の発色特性を有する蛍光着色剤又は光輝剤が混合されている。これによって、第１半球部２４及び第２半球部２６は互いに異なる色調に設定される。すなわち、第１半球部２４と第２半球部２６との境界には、外層コア２２の大円に沿った色の境界線が形成される。
【００２６】
ゴルフボール１０のファッション性や視認性を一層向上させる観点からは、第１半球部２４又は第２半球部２６の少なくとも一方が蛍光顔料を含むことが好ましい。この場合、蛍光顔料の好適な添加量は、ゴム組成物の基材ゴム１００重量部に対して０．５〜５．０重量部である。
【００２７】
カバー１４は、透明又は半透明の熱可塑性樹脂組成物から形成され、内層カバー３０と該内層カバー３０を被覆する外層カバー３２との２層を有する。熱可塑性樹脂組成物の好適な例としては、アイオノマー樹脂が挙げられ、内層カバー３０及び外層カバー３２は互いに同じ熱可塑性樹脂組成物から形成されても、互いに異なる熱可塑性樹脂組成物から形成されてもよい。
【００２８】
内層カバー３０及び外層カバー３２の少なくとも一方は、蛍光増白剤、蛍光着色剤、光輝剤のいずれかを含む。このうち、内層カバー３０及び外層カバー３２の少なくとも一方が蛍光増白剤又は蛍光染料を含む場合、該蛍光増白剤又は蛍光染料の好適な添加量は、熱可塑性樹脂組成物の基材樹脂１００重量部に対して０．００１〜３．０重量部である。この場合、ゴルフボール１０の色調を一層鮮明にすることができる。
【００２９】
また、内層カバー３０及び外層カバー３２の少なくとも一方が光輝剤を含む場合、該光輝剤の具体例としては、ガラスフレーク又は二酸化ケイ素（シリカ）の表面に金属又は金属酸化物を被覆して形成されるもの等が挙げられる。光輝剤の好適な添加量は、熱可塑性樹脂組成物の基材樹脂１００重量部に対して０．０５〜５．０重量部である。この場合、光輝剤が日光等の光を良好に反射するようになる。
【００３０】
さらに、内層カバー３０が光輝剤を含み、外層カバー３２が蛍光染料を含む場合、該光輝剤及び蛍光染料の両方によって効果的にゴルフボール１０のファッション性や視認性を向上させることができる点で好ましい。特に、外層カバー３２が黄色の蛍光染料を含む場合、冬季に枯れた芝生とゴルフボール１０とを区別し易くしたり、霧や雨等の天候下においてゴルフボール１０を目視し易くしたりすることも可能になる。
【００３１】
以上から、本実施形態に係るゴルフボール１０では、コア１２を被覆するカバー１４が透明又は半透明であるため、カバー１４を介した外層コア２２の色調がゴルフボール１０の外観の色調として視認される。具体的には、第１半球部２４と第２半球部２６の境界である色の境界線が、カバー１４を介してゴルフボール１０の大円に沿った色の境界線Ｌとして視認される。すなわち、ゴルフボール１０では、色の境界線Ｌを境界とする一方側の半球が、カバー１４を介した第１半球部２４と同様の色調ａを示し、他方側の半球がカバー１４を介した第２半球部２６と同様の色調ｂを示す。
【００３２】
このようにしてゴルフボール１０の外観の色調をツートンカラーとしても、カバー１４に色の境界線を設ける必要がないため、加熱加圧成形によらず、射出成形等によって容易且つ効率的にカバー１４を得ることができる。また、ゴム組成物からなる第１半球部２４及び第２半球部２６の境界として容易且つ明瞭にゴルフボール１０の色の境界線Ｌを設けることができる。
【００３３】
さらに、第１半球部２４及び第２半球部２６の少なくとも一方が蛍光着色剤又は光輝剤を含み、内層カバー３０及び外層カバー３２の少なくとも一方が蛍光増白剤、蛍光着色剤、光輝剤のいずれかを含む。これによって、ゴルフボール１０のファッション性や視認性を良好に向上させることができる。
【００３４】
また、透明又は半透明のカバー１４の色調をさらに調整することによって、該カバー１４及び外層コア２２の両方によってゴルフボール１０の外観の色調を調整することができる。このため、ゴルフボール１０の外観の色調に一層豊かなカラーバリエーションを与えることができる。
【００３５】
その結果、カバー１４の成形効率に優れ、打出方向の指標として良好に利用可能である明瞭な色の境界線Ｌが容易に設けられ、しかもファッション性や視認性にも優れるゴルフボール１０が提供される。
【００３６】
本発明は、上記した実施形態に特に限定されるものではなく、本発明の主旨を逸脱しない範囲で種々の変更が可能である。
【００３７】
例えば、上記の実施形態に係るゴルフボール１０では、コア１２が内層コア２０及び外層コア２２の合計２層からなり、カバー１４が内層カバー３０及び外層カバー３２の合計２層からなることとしたが、特にこれらに限定されるものではない。コア１２及びカバー１４の各々は１層であってもよいし、３層以上であってもよい。なお、１層からなるコアでは、中実の半球状の第１半球部及び第２半球部を有していてもよい。３層以上からなるコアでは、少なくともその最外層が中空の半球状の第１半球部及び第２半球部を有していればよい。また、最外層を除くコア１２の材料はゴム組成物に限定されず、いわゆる糸巻きコアを採用してもよい。また、ペイント層に蛍光増白剤又は光輝剤を含んだもので色目を損なうことなくコアを被覆してもよい。
【実施例】
【００３８】
先ず、図２に示すコアの原材料及び配合量に基づいて、内層コアを作製した。すなわち、ポリブタジエンを基材ゴムとし、該ポリブタジエン１００重量部に対して、アクリル酸亜鉛を１１．０重量部、酸化亜鉛を１２．０重量部、老化防止剤を０．３重量部、炭酸カルシウム（Ｃａ）を３２．０重量部、硫酸バリウム（Ｂａ）を１９．０重量部、ジクミルパ−オキサイドを１．３重量部の配合量で混合して内層コア用のゴム組成物を得た。このゴム組成物を直径２５．０ｍｍの球状に成形して内層コアを作製した。
【００３９】
次に、図２に示すコアの原材料及び配合量に基づいて、外層コアを作製した。すなわち、ポリブタジエンを基材ゴムとし、該ポリブタジエン１００重量部に対して、アクリル酸亜鉛を３５．０重量部、酸化亜鉛を８．０重量部、老化防止剤を０．４重量部、ジクミルパ−オキサイドを１．８重量部、蛍光着色剤としてＦＸ−３０５（シンロイヒ社製の黄色蛍光顔料の商品名）を３．０重量部の配合量で混合して第１半球部用のゴム組成物を得た。また、蛍光着色剤として、ＦＸ−３０７（シンロイヒ社製のピンク色蛍光顔料の商品名）を３．０重量部とした以外、第１半球部用のゴム組成物と同様にして第２半球部用のゴム組成物を得た。
【００４０】
これらのゴム組成物をそれぞれ金型内で予備成形して互いに色調が異なる２つの第１半球部及び第２半球部を得た。すなわち、黄色の蛍光色からなる第１半球部と、ピンクの蛍光色からなる第２半球部とを得た。これらの第１半球部と第２半球部によって内層コアを被覆することで、内層コア及び外層コアの２層からなり、大円に沿って色の境界線が形成された直径４０．３ｍｍの球状のコアを作製した。
【００４１】
次に、図３に示すカバーの原材料及び配合量に基づいて、カバーを作製した。すなわち、ハイミラン１８５５（三井デュポンポリケミカル社製の熱可塑性樹脂の商品名、図３における１８５５）及びＳＵＲＬＹＮ１８５６（イー・アイ・デュポン・ド・ヌムール・アンド・カンパニー製の熱可塑性樹脂の商品名、図３における１８５６）をそれぞれ５０．０重量部対５０．０重量部の割合で混合して基材樹脂とした。この基材樹脂１００重量部に対して、ＨＯＳＴＡＬＵＸ  ＫＳ−Ｎ（クラリアントジャパン社製の蛍光増白剤の商品名、図３におけるＫＳ−Ｎ）を０．０１重量部の配合量で混合して得た透明の熱可塑性樹脂組成物をコアの外周部に射出成形して透明のカバーを作製した。このように２層のコアを１層のカバーで被覆して実施例１のゴルフボールを得た。すなわち、実施例１のゴルフボールの外観の色調は、透明のカバーを介した、黄の蛍光色とピンクの蛍光色とのツートンカラーである。
【００４２】
図２に示すように、第２半球部用のゴム組成物に加える着色剤として、ＦＡ−４８（シンロイヒ社製の青色蛍光顔料の商品名）を５．０重量部とした以外、実施例１のゴルフボールと同様にして実施例２のゴルフボールを得た。すなわち、実施例２のゴルフボールの外観の色調は、透明のカバーを介した、黄の蛍光色と青の蛍光色とのツートンカラーである。
【００４３】
図２に示すように、第１半球部用のゴム組成物に加える着色剤として、ＦＸ−３０３（シンロイヒ社製の赤色蛍光顔料の商品名）を５．０重量部とした。また、第２半球部用のゴム組成物に加える着色剤として、ＣＲ−６０−２（石原産業社製の酸化チタンの商品名、図２における酸化チタン）を３．０重量部とした。それ以外は、実施例１のゴルフボールと同様にして実施例３のゴルフボールを得た。すなわち、実施例３のゴルフボールの外観の色調は、透明のカバーを介した、赤の蛍光色と白とのツートンカラーである。
【００４４】
図２に示すように、第１半球部用のゴム組成物に加える着色剤として、ＦＸ−３０６（シンロイヒ社製のオレンジ色蛍光顔料の商品名）を３．０重量部とした。また、第２半球部用のゴム組成物に加える着色剤として、ＦＡ−２０２（シンロイヒ社製の緑色蛍光顔料の商品名）を３．０重量部とした。それ以外は、実施例１のゴルフボールと同様にして実施例４のゴルフボールを得た。すなわち、実施例４のゴルフボールの外観の色調は、透明のカバーを介した、オレンジの蛍光色と緑の蛍光色とのツートンカラーである。
【００４５】
図２に基づき、基材ゴムであるポリブタジエン１００重量部に対して、アクリル酸亜鉛を１７．５重量部、酸化亜鉛を１２．３重量部、老化防止剤を０．３重量部、炭酸カルシウムを２６．８重量部、硫酸バリウムを１９．０重量部、ジクミルパ−オキサイドを１．３重量部の配合量で混合して内層コア用のゴム組成物を得た。このゴム組成物を直径２５．０ｍｍの球状に成形して内層コアを作製した。
【００４６】
次に、図２に基づき、基材ゴムであるポリブタジエン１００重量部に対して、アクリル酸亜鉛を２８．１重量部、酸化亜鉛を１４．３重量部、老化防止剤を０．４重量部、ジクミルパ−オキサイドを１．２重量部、蛍光着色剤として前記ＦＸ−３０５を３．０重量部の配合量で混合して第１半球部用のゴム組成物を得た。また、蛍光着色剤として、前記ＦＸ−３０７を３．０重量部とした以外、第１半球部用のゴム組成物と同様にして第２半球部用のゴム組成物を得た。
【００４７】
これらの第１半球部用及び第２半球部用のゴム組成物をそれぞれ金型内で予備成形して互いに色調が異なる２つの第１半球部及び第２半球部を得た。そして、第１半球部と第２半球部によって内層コアを被覆することで、内層コア及び外層コアの２層からなり、大円に沿って色の境界線が形成された直径３８．３ｍｍの球状のコアを作製した。
【００４８】
次に、図３に基づき、ハイミラン１６０５及びハイミラン１７０６（いずれも三井デュポンポリケミカル社製の熱可塑性樹脂の商品名、図３における１６０５及び１７０６）をそれぞれ５０．０重量部対５０．０重量部の割合で混合して基材樹脂とした。この基材樹脂１００重量部に対して、メタシャインＭＣ−５０９０ＲＹ（日本板硝子社製の光輝剤の商品名、図３におけるＭＣ−５０９０ＲＹ）を０．５重量部の配合量で混合して得た熱可塑性樹脂組成物をコアの外周部に射出成形して内層カバーを作成した。
【００４９】
次に、図３に基づき、前記ハイミラン１８５５及びＳＵＲＬＹＮ１８５６をそれぞれ５０．０重量部対５０．０重量部の割合で混合して基材樹脂とした。この基材樹脂１００重量部に対して、スミプラストＦＬ−７Ｇ（住化ケムテック社製の黄色の蛍光染料の商品名、図３におけるＦＬ−７Ｇ）を０．０５重量部の配合量で混合した熱可塑性樹脂組成物を内層カバーの外周部に射出成形して黄の蛍光色を含む半透明の外層カバーを作製した。このように２層のコアを２層のカバーで被覆して実施例５のゴルフボールを得た。すなわち、実施例５のゴルフボールの外観の色調は、黄の蛍光色を含む半透明の外層カバーと、光輝剤を含む透明の内層カバーとを介した、黄の蛍光色とオレンジの蛍光色とのツートンカラーである。
【００５０】
図２及び図３に示すように、第２半球部用のゴム組成物に加える着色剤として、前記ＦＡ−２０２を３．０重量部とした以外は、実施例５のゴルフボールと同様にして実施例６のゴルフボールを得た。すなわち、実施例６のゴルフボールの外観の色調は、黄の蛍光色を含む半透明の外層カバーと、光輝剤を含む透明の内層カバーとを介した、黄の蛍光色と緑の蛍光色とのツートンカラーである。
【００５１】
図２及び図３に示すように、第１半球部用のゴム組成物に加える着色剤として、前記ＦＸ−３０７を３．０重量部とした以外は、実施例６のゴルフボールと同様にして実施例７のゴルフボールを得た。すなわち、実施例７のゴルフボールの外観の色調は、黄の蛍光色を含んだ半透明の外層カバーと、光輝剤を含む透明の内層カバーとを介した、オレンジの蛍光色と緑の蛍光色とのツートンカラーである。
【００５２】
比較のため、カバーを白に着色することで、外観の色調を白とした従来のゴルフボールを比較例１とした。また、カバーの大円に沿って色の境界線が形成されるように加熱加圧成形されたカバーを有することで、外観の色調を黄と白のツートンカラーとした従来のゴルフボールを比較例２とした。
【００５３】
以上の実施例１〜７及び比較例１、２の各ゴルフボールについて、以下に示す７つの評価を行い、その結果をそれぞれ図４に示した。これらの評価では、比較例１のゴルフボールが従来の基準を示すものとし、該比較例１のゴルフボールよりも優れている場合は、従来のものよりも優れていると判断した。また、図４では、従来通りの評価である場合を△とし、従来の評価よりも優れている場合を○とし、従来の評価よりも非常に優れている場合を◎とした。
【００５４】
先ず、外観のファッショナブル性の評価を行った。その結果、実施例１〜７のゴルフボールは従来のものよりも非常にファッショナブル性に優れると評価された。
【００５５】
次に、実施例１〜７及び比較例１、２の各ゴルフボールを屋外のグリーン上に載置し、１０ヤード離れた地点、５０ヤード離れた地点及び２００ヤード離れた地点のそれぞれから該ゴルフボールが認識し易いか否かを判断して視認性の評価を行った。その結果、１０ヤード離れた地点から判断した場合では、実施例１〜７のゴルフボールは従来よりも非常に視認性に優れると評価された。
【００５６】
５０ヤード離れた地点から判断した場合では、実施例１〜７の各ゴルフボールは、従来よりも非常に視認性に優れると評価された。一方、比較例２のゴルフボールは、従来通りの視認性であると評価された。
【００５７】
２００ヤード離れた地点から判断した場合では、実施例５〜７の各ゴルフボールは、従来よりも非常に視認性に優れると評価され、実施例１〜４の各ゴルフボールは、従来よりも視認性に優れると評価された。一方、比較例２のゴルフボールは、従来通りの視認性であると評価された。
【００５８】
次に、ドライバーによるアドレス時の構え易さ、及びストロークのし易さについてそれぞれ評価を行った。その結果、アドレス時の構え易さについては、実施例１〜７の各ゴルフボールは、従来よりも非常に構え易いと評価された。ストロークのし易さについては、実施例１〜７の各ゴルフボールは、従来よりもストロークし易いと評価された。
【００５９】
次に、パターによるアドレス時の構え易さ、及びストロークのし易さについてそれぞれ評価を行った。その結果、実施例１〜７の各ゴルフボールは、従来よりも非常にアドレス時に構え易く、且つ非常にストロークし易いと評価された。
【００６０】
以上から、実施例１〜７のゴルフボールは、従来のゴルフボールに比して、ファッション性及び視認性に優れ、アドレス時の構え易さやストロークのし易さも良好であることが明らかである。
【符号の説明】
【００６１】
１０…ゴルフボール                １２…コア
１４…カバー                      ２０…内層コア
２２…外層コア                    ２４…第１半球部
２６…第２半球部                  ３０…内層カバー
３２…外層カバー                  Ｌ…境界線
ａ、ｂ…色調
【図１】
2017118950.tif 000003
【図２】
2017118950.tif 000004
【図３】
2017118950.tif 000005
【図４】
2017118950.tif 000006